외부 층 및 제 1 내부 층 내 중합체 의 상대 적 으로 높 은 가 교도 의 결과 로서 , 본 발명 의 입자 는 상대 적 으로 낮 은 아세톤 - 가용성 분획 을 갖 는다 . 전형 적 으로 , 입자 의 아세톤 - 가용성 분획 은 10 wt . -% 이하 , 보다 바람직 하 게 는 5 wt . -% 이하 , " 보다 더 바람직 하 게 는 2 wt . -% 이하 이 다 . 본원 에 사용 된 용어 "" 아세톤 - 가용성 분획 "" 은 환류 조건 하 에 6 시간 동안 70 ℃ 에서 분말 형태 의 주어진 양 의 중합체 성 입자 가 질량 기준 50 배 의 아세톤 중 에 용해 된 후 얻 어 지 는 용 해 분 중량 % 를 지칭 한다 . 중합체 성 입자 의 아세톤 - 가용성 분획 은 예 를 들 어 EP 2 796 482 A 1 에 기재 된 절차 에 의해 측정 될 수 있 다 . "